(57)【要約】【課題】使用時の高速化と大荷重化、潤滑油の低粘度化に適用することができる総ころタイプの転がり軸受を提供する。【解決手段】鋼製の外輪４、内輪２およびころ３からなり、外輪、内輪およびころの少なくとも１つが表層部に浸炭窒化層を備え、その表層部のオーステナイト結晶粒度が規定値以上である。【選択図】　　　　図１
2004137553.tif 000002
【特許請求の範囲】
【請求項１】
鋼製の外輪、内輪およびころからなる総ころタイプの転がり軸受において、
前記外輪、内輪およびころの少なくとも１つが表層部に浸炭窒化層を備え、その表層部のオーステナイト結晶粒度が規定値以上である、総ころタイプの転がり軸受。
【請求項２】
前記外輪、内輪およびころの少なくとも１つが、Ａ１変態点以上で浸炭窒化処理を施され、その後Ａ１変態点未満の温度に冷却された後、前記浸炭窒化処理の温度より低い焼入温度に加熱され焼入れられたものである、請求項１に記載の総ころタイプの転がり軸受。
【請求項３】
前記焼入温度が、浸炭窒化された鋼の表層部において、炭化物および／または窒化物とオーステナイト相とが共存する温度域である、請求項１または２に記載の総ころタイプの転がり軸受。
【請求項４】
前記焼入温度が７９０℃〜８３０℃である、請求項２または３に記載の総ころタイプの転がり軸受。
【請求項５】
前記外輪、内輪およびころの少なくとも１つにおいて、前記浸炭窒化処理前に冷間加工が施されている、請求項２〜４のいずれかに記載の総ころタイプの転がり軸受。
【請求項６】
前記オーステナイト結晶粒度番号が１１番以上である、請求項１〜５のいずれかに記載の総ころタイプの転がり軸受。
【請求項７】
前記外輪、内輪およびころの少なくとも１つにおいて、５００ＭＰａ以上の圧縮応力が形成されている、請求項１〜６のいずれかに記載の総ころタイプの転がり軸受。
【発明の詳細な説明】
【０００１】
【発明の属する技術分野】
本発明は、ロッカーアーム用軸受やカムフォロア、ローラフォロア軸受などのように、保持器を用いない総ころタイプの転がり軸受用材料に関する。
【０００２】
【従来の技術】
最近の転がり軸受の中には、たとえば、ロッカーアーム用軸受のように、保持器を用いない総ころタイプの軸受でありながら、高速、高荷重用途で使用されるものが増えている。ここで、総ころタイプの軸受とは、上述のように保持器を用いない軸受をさし、総ころ軸受と略称する場合がある。保持器のない総ころタイプの軸受では、ころ同士の干渉が避けられないので、高速になると、ころに表面損傷が生じたり、スムーズにころ位置が制御されずスキューを起こしやすい。この結果、滑り発熱や局部的な面圧上昇が起こり、計算上は大きな負荷容量を持つにもかかわらず、ピーリング、スミアリング、表面起点型剥離などの表面損傷や内部起点型剥離が生じやすかった。
【０００３】
すなわち、ローラフォロア、カムフォロア、ロッカーアームなどのように総ころタイプの軸受においては、ころ同士の干渉や潤滑剤が軸受内部にうまく供給されないことにより、ころやレースに表面を起点にする剥離を生じることがある。また、組付け誤差や偏荷重の影響でころにスキューが生じ、滑りによる表面起点剥離や局部的な面圧上昇による内部起点型剥離が生じることもある。
【０００４】
これまで、ロッカーアームなどの外輪外径がカムと転がり接触する用途では、主に外輪外径の改良を目的とした改良が多く行なわれてきた。しかし、その一方、ショットピーニングなどの加工による圧縮応力、高濃度浸炭窒化による高硬度（加工硬化）による長寿命化などは、主に相手カムと転動接触する外輪外径の改良のために行なわれている。また、内輪、ころ、または軸受全体の転がり寿命を伸ばすための改良は少ない。材質面からは、下記のように、浸炭窒化処理によって、耐熱性向上やミクロ組織安定性の付与、高硬度化などで軸受の長寿命化を図った例がある。
【０００５】
これまでのロッカーアーム関連の寿命向上に関する公知技術は以下のとおりである。
【０００６】
（１）　エンジンの動弁機構用カムフォロア装置用軸受において、エンジンの定格回転数での軸受の計算寿命を１０００時間以上とするもの（特許文献１参照）。
【０００７】
（２）　炭化物の割合を１０％〜２５％とし、残留オーステナイトの初期値に対する分解率を１０分の１〜１０分の３とし、また、端面硬度をＨＶ８３０〜９６０とし、さらに表面粗さの平均波長を２５μｍ以下とした、エンジンの動弁機構用カムフォロア装置用軸受軸。上記特性を実現するために、軸受鋼に浸炭窒化処理およびハードショットピーニングを施す（特許文献２参照）。
【０００８】
（３）　軸の耐摩耗性向上のため、軸に高分子化合物などの固体潤滑膜を形成したカムフォロア軸（特許文献３参照）。
【０００９】
（４）　工具鋼などで製作し、焼戻し温度よりも低い温度でイオン窒化やイオンプレーティングを行ない、高硬度にしたカムフォロア軸（特許文献４参照）。
【００１０】
（５）　軸に対する曲げ応力を１５０ＭＰａ以下に規制したエンジンにおける動弁機構用カムフォロア装置用軸受（特許文献５参照）。
【００１１】
（６）　軸受構成部品の転走面に潤滑油保持性に優れたリン酸塩被膜をつけたエンジンの動弁機構用カムフォロア（特許文献６、７参照）。
【００１２】
（７）　軸のころ転動領域にクラウニングをつけたエンジンの動弁機構用カムフォロア（特許文献８参照）。
【００１３】
（８）　軸の転走面を構成する表層は、炭素濃度を１．２％〜１．７％にするために、高濃度浸炭処理または浸炭窒化処理を行ない、内部は硬度をＨＶ３００程度にした軸（特許文献９参照）。
【００１４】
【特許文献１】
特開２０００−３８９０７号公報
【００１５】
【特許文献２】
特開平１０−４７３３４号公報
【００１６】
【特許文献３】
特開平１０−１０３３３９号公報
【００１７】
【特許文献４】
特開平１０−１１０７２０号公報
【００１８】
【特許文献５】
特開２０００−３８９０６号公報
【００１９】
【特許文献６】
特開２０００−２０５２８４号公報
【００２０】
【特許文献７】
特開２００２−３１２１２号公報
【００２１】
【特許文献８】
実開昭６３−１８５９１７号公報
【００２２】
【特許文献９】
特開平１４−１９４４３８号公報
【００２３】
【発明が解決しようとする課題】
今後、ロッカーアームやローラフォロア、カムフォロアなどの総ころ軸受においても、保持器を用いた通常の軸受と同様に、使用時の高速化と大荷重化、潤滑油の低粘度化が進むと予想される。このような使用条件で総ころタイプの軸受の転動寿命を長寿命化するためには、（ａ１）通常の荷重依存型の転動疲れ寿命における方策だけでなく、（ａ２）滑りや油膜切れが原因で生じる金属接触による表面損傷寿命に対しても方策をとる必要がある。しかしながら、荷重依存型の転動疲れ寿命および金属接触による表面損傷寿命の両方の寿命を、ともに大幅に延長させる技術はこれまでなかった。また、総ころタイプの軸受では、上記２種類の長寿命化の方策に加えて、さらに（ａ３）総ころ軸受特有のころの干渉やスキューに起因する寿命短縮に対する方策も備える必要がある。
【００２４】
上記した公知の技術では、高硬度化、高圧縮応力化により転動寿命を向上させるか、または相手部材との転動面を改良する。しかし、実際に評価すると、外輪のような曲げが作用する用途の長寿命化には効果があるものの、総ころ軸受の内輪やころの長寿命化には、このような改良だけでは必ずしも大きな効果を上げることができなかった。
【００２５】
本発明は、使用時の高速化と大荷重化、潤滑油の低粘度化に適用して、潤滑条件、滑り条件、荷重条件ともに厳しい使用条件においても長寿命を発揮することができる総ころタイプの転がり軸受を提供することを目的とする。
【００２６】
【課題を解決するための手段】
本発明の総ころタイプの転がり軸受は、鋼製の外輪、内輪およびころからなり、外輪、内輪およびころの少なくとも１つが表層部に浸炭窒化層を備え、その表層部のオーステナイト結晶粒度が規定値以上である。
【００２７】
本発明の総ころタイプの転がり軸受は、結晶粒度が細かく、かつ、耐熱性のある材質とすることにより、表面損傷（ピーリング、スミアリングなどの表面起点型剥離）寿命、内部起点剥離寿命ともに向上させることができる。具体的には、軸受鋼などの素材の加工または熱処理パターンの工夫により、一定値以上、たとえば粒度番号９番以上または、所定の場合は１１番以上のオーステナイト結晶粒度を確保した浸炭窒化組織にする。このような組織を得ることにより、亀裂に対する発生、伸展抵抗性を非常に大きくすることができる。この結果、滑りによる表層発熱や接線力による表面亀裂の発生を抑えることができる。さらにこれに加えて、内部起点型剥離の亀裂に対しても、相当な長寿命化が図れることを見出した。
【００２８】
上記のミクロ組織をベースに、さらに加工処理や熱処理を加え、上記の表層に圧縮応力を与え、さらに硬度上昇させることにより、さらに長寿命化を図ることができる。これらの加工処理や熱処理には、（ｂ１）ショットピーニングや（ｂ２）バレル加工、（ｂ３）ローリング加工、（ｂ４）バニッシュ加工、（ｂ５）浸炭処理＋浸炭窒化処理、（ｂ６）浸炭窒化処理＋サブゼロ処理、（ｂ７）浸炭窒化処理＋２次焼入れ＋サブゼロ処理のような手法を、そのまま、または（ｂ１）〜（ｂ７）の手法を組み合わせて行なうことができる。
【００２９】
なお、オーステナイト結晶粒度が規定値以上であるとは、ＪＩＳ　Ｇ　０５５１に規定されるオーステナイト結晶粒度試験方法において、たとえば、粒度番号７番以上、８番以上、９番以上、１０番以上、１０番超え、または１１番以上のようにオーステナイト結晶粒の微細化の程度を限定することをさす。
【００３０】
また、上記外輪、内輪およびころの少なくとも１つが、Ａ１変態点以上で浸炭窒化処理を施され、その後Ａ１変態点未満の温度に冷却された後、浸炭窒化処理の温度より低い焼入温度に加熱され焼入れられたものとしてもよい。
【００３１】
このようなミクロ組織では、浸炭窒化処理から一度冷却された後に浸炭窒化処理の温度よりも低い焼入温度から焼き入れられるので、非常に微細なオーステナイト結晶粒を得ることができる。上記の浸炭窒化温度より低い焼入温度に加熱し焼き入れる処理を、その処理の順序から、２次焼入れまたは最終焼入れと呼ぶ場合がある。
【００３２】
また、上記の焼入温度が、少なくとも浸炭窒化された鋼の表層部において、炭化物および／または窒化物とオーステナイト相とが共存する温度域であるとしてもよい。
【００３３】
焼入れの際の加熱温度が浸炭窒化処理時の加熱温度よりも低いので、浸炭窒化処理の効果がおよぶ表層部における未溶解の炭化物および／または窒化物の量は浸炭窒化処理のときよりも増大する。このため、焼入温度が上記の共存温度域の場合、焼入温度において、浸炭窒化処理のときより、未溶解の炭化物／窒化物の量の比率が増大し、オーステナイト量の比率が低下する。しかも、鉄−炭素２元状態図から判断して、炭化物（セメンタイト）とオーステナイトとの共存領域において、焼入温度の低下にともないオーステナイトに固溶する炭素濃度も低くなる。なお、軸受に用いられる鋼は、ＳｉやＭｎなどの他の合金元素の含有率が低いので、鉄−炭素２元系状態図を用いて十分高い精度で各温度領域や生成層を論じることができる。また、窒素は炭素と同様に、鉄中に侵入型元素として固溶し、また所定の温度域では、セメンタイトに類似した鉄との窒化物を生成するので、近似的に炭素と同じとみることができる。
【００３４】
焼入温度に加熱したとき、オーステナイト粒の成長を妨げる未溶解の炭化物および／または窒化物の量が多いために、オーステナイト粒は微細となる。また、焼入れによってオーステナイトからマルテンサイトに変態した組織は、上記の熱処理の場合、炭素濃度がやや低いので、浸炭窒化処理温度から焼き入れた組織に比べて若干靭性に富んだ組織となる。すなわち、（ｃ１）従来よりその量が多い未溶解の炭化物／窒化物と、（ｃ２）炭素濃度が従来より低い焼入れ組織となる。
【００３５】
上記の焼入温度は、７９０℃〜８３０℃としてもよい。ほとんど全ての鋼素材に対してこの温度域を適用し、焼入温度の管理を簡単化することができる。
【００３６】
また、上記の外輪、内輪およびころの少なくとも１つにおいて、浸炭窒化処理前に冷間加工が施されていてもよい。
【００３７】
このような冷間加工の適用により、熱処理の際のオーステナイト粒の核発生密度を増し、細粒組織を得ることができる。
【００３８】
上記のオーステナイト結晶粒度番号が１１番以上であるとしてもよい。このようなオーステナイト粒径の規定により、これまでの常識を超えるきわめて微細なオーステナイト粒として、安定して長い転動疲労寿命および表面損傷寿命を得ることができる。また、潤滑油の低粘度化にも十分対応することができる。
【００３９】
さらに、上記の外輪、内輪およびころの少なくとも１つにおいて、５００ＭＰａ以上の圧縮応力が形成されていてもよい。
【００４０】
上述したように、上記のミクロ組織をベースに、さらに加工処理や熱処理を加え、上記の表層に圧縮応力を与えることにより、さらに長寿命化を図ることができる。
【００４１】
【発明の実施の形態】
次に、本発明の実施の形態について図に基づいて説明する。図１は本発明の一実施の形態におけるロッカーアームの構成を示す概略正面図であり、図２は図１のＩＩ−ＩＩ線に沿う断面に対応する図である。図１および図２において、カムフォロア本体１は、中央部において軸受メタルなどを介してカムフォロア軸５に回転自在に支持されている。
【００４２】
このカムフォロア本体１の一方の端部には、アジャストねじ７が螺挿されている。このアジャストねじ７はロックナット８により固定され、その下端において内燃機関の給気弁もしくは排気弁の突起棹９の上端と当接している。この突起棹９はばね１０の弾発力で付勢されている。
【００４３】
カムフォロア本体１は、その他方の端部に二股状に形成されたローラ支持部１４を一体に有している。この二股状のローラ支持部１４に、ローラ軸２の両端が圧入または止め輪により固定されている。このローラ軸２の外周面中央部には、針状ころ３を介して回転自在にローラ４が支持されている。このローラ４の外周面は、ばね１０の付勢力によりカム６のカム面に押し付けられている。
【００４４】
ここで、ローラ軸２よりなる内輪と、針状ころ３よりなる転動体と、ローラ４よりなる外輪とにより構成される転がり軸受がロッカーアーム軸受として用いられている。このロッカーアーム軸受の軌道輪をなす内輪２および外輪４ならびにころ３のうち、少なくとも１つの部材の表層に浸炭窒化層が形成され、その表層部のオーステナイト結晶粒度が９番以上、また所定の場合には１１番以上に微細化されている。
【００４５】
上記のロッカーアーム軸受は、カム６と接触しながら回転するものであるため、外輪４にはカム６の押付け力と衝撃力とが作用し、圧痕の形成と繰返し曲げ応力による割れとが生じることがある。特に、エンジンの高出力化により、回転速度が大きくなるとこれらの力が増大し、割れや圧痕の危険性はますます大きくなり、転動寿命や表面損傷寿命を短縮する。
【００４６】
軸受に大きな力が作用して圧痕が形成されるとき、通常は内輪と転動体（ころ）との間の面圧の方が外輪と転動体（ころ）との間の面圧より高いので、内輪に圧痕が形成されやすい。しかし、カムフォロアなどのように外輪に曲げ応力が作用しながら高面圧負荷が作用する場合には、外輪と転動体との間に圧痕が形成されやすい。本願発明者らは、上記の部材のうち、少なくとも１つの部材の表層に浸炭窒化層を形成し、その表層のオーステナイト結晶粒度番号を、たとえば９番以上、所定の場合は１１番以上などとすることにより、上記の表面損傷寿命や転動寿命を長寿命化することができることを見出した。また、上記の表層部に、さらに圧縮応力を付加することにより長寿命化の度合いがさらに高まることを見出した。
【００４７】
オーステナイト結晶粒を微細化した浸炭窒化層を得るには、例えば次のような方法によるのがよいが、これに限定されるわけではない。図３は、本発明のオーステナイト結晶粒が微細化された浸炭窒化層を得るための熱処理方法を例示する図であり、また、図４は、その変形例を説明する図である。図３は１次焼入れおよび２次焼入れを行なう方法を示す熱処理パターンであり、図４は焼入れ途中で材料をＡ１変態点温度未満に冷却し、その後、再加熱して最終的に焼入れる方法を示す熱処理パターンである。これらの図において、処理Ｔ１では鋼の素地に炭素や窒素を拡散させまた炭素の溶け込みを十分に行なった後、Ａ１変態点未満に冷却する。次に、図中の処理Ｔ２において、処理Ｔ１よりも低温に再加熱し、そこから油焼入れを施す。この処理Ｔ１では、表層部ではオーステナイトと炭化物および／または窒化物との共存領域の温度に加熱してもよい。この共存域では、オーステナイト粒は微細であり、かつオーステナイト中の炭素（窒素）濃度は若干低いので焼入れても靭性に富んだ焼入組織を得ることができる。
【００４８】
上記の熱処理により、普通焼入れ、すなわち浸炭窒化処理に引き続いてそのまま１回焼入れするよりも、表層部分を浸炭窒化しつつ、割れ強度を向上させ、表面損傷寿命および転動疲労寿命をともに向上させることができる。さらに、潤滑油の低粘度化にも対応することができるようになる。上記の熱処理方法によれば、オーステナイト結晶粒の粒径が従来の２分の１以下となるミクロ組織を得ることができる。上記の熱処理を受けた軸受部品は、転動疲労および表面損傷寿命に対して長寿命であり、低粘度化にも対応することができる。
【００４９】
図５は、軸受部品のミクロ組織、とくにオーステナイト粒を示す図である。図５（ａ）は本発明例の軸受部品であり、図５（ｂ）は従来の軸受部品である。すなわち、上記図３に示す熱処理パターンを適用した軸受鋼のオーステナイト結晶粒度を図５（ａ）に示す。また、比較のため、従来の熱処理方法による軸受鋼のオーステナイト結晶粒度を図５（ｂ）に示す。また、図６（ａ）および図６（ｂ）に、上記図５（ａ）および図５（ｂ）を図解したオーステナイト結晶粒度を示す。これらオーステナイト結晶粒度を示す組織より、従来のオーステナイト粒径はＪＩＳ規格の粒度番号で１０番であり、また本発明による熱処理方法によれば１２番の細粒を得ることができる。また、図５（ａ）の平均粒径は、切片法で測定した結果、５．６μｍであった。また、焼入れ温度を８３０℃とすると、平均粒径は８μｍ程度になる。
【００５０】
【実施例】
試験に供した軸受は総ころ形式のニードル軸受である。内輪（軸）は外径１４．６４ｍｍ×幅１７．３ｍｍであり、外輪は内径１８．６４ｍｍ×外径２４ｍｍ×幅６．９ｍｍであり、ころは直径２ｍｍ×長さ６．８ｍｍである。ころは２６本用い、総ころの構成とした。この軸受の基本動定格荷重は８．６ｋＮ、基本静定格荷重は１２．９ｋＮである。ここで、軸受はすべて同じ材質の組合せを基本としたが、一部の軸受では材質を組合わせたり、加工を追加したものも製作した。
【００５１】
製作したものの一覧表を表１に示す。サンプルの内訳は次のとおりである。なお、特に言及しない場合は、内輪、外輪およびころに同じ熱処理および加工を施した。
【００５２】
【表１】
2004137553.tif 000003
【００５３】
Ｎｏ．１：軸受鋼に予め強冷間加工を加え、熱処理後の結晶粒を微細にし、さらに浸炭窒化処理を行なったもの（本発明例）。
Ｎｏ．２：軸受鋼を浸炭窒化処理し、いったん焼入れした後、浸炭窒化処理温度より低い温度から２次焼入れを施したもの（本発明例）。
Ｎｏ．３：浸炭鋼に浸炭＋浸炭窒化処理し、焼入れした後、低い温度で２次焼入れを施したもの（本発明例）。
【００５４】
これらのオーステナイト結晶粒度番号は、上述のＪＩＳ試験方法でＮｏ．１１番以上であった。これらのものをベースに、表層に圧縮応力を形成するために、以下の加工処理を施した。
Ｎｏ．４：Ｎｏ．１の状態にさらに、内外輪にショットピーニングを加え、ころにバレル加工を施したもの（本発明例）。
Ｎｏ．５：Ｎｏ．２の状態にさらに、内外輪にショットピーニングを施し、ころにバレル加工を施したもの（本発明例）。
Ｎｏ．６：Ｎｏ．３の状態にさらに、内外輪にショットピーニングを施し、ころにバレル加工を施したもの（本発明例）。
【００５５】
さらに表層硬度を高めたものとして次のものを用意した。
Ｎｏ．７：Ｎｏ．１の状態にさらに、内外輪にサブゼロ（−１９６℃）処理を追加したもの（本発明例）。
Ｎｏ．８：Ｎｏ．１の状態にさらに、内外輪にサブゼロ（−１９６℃）処理を追加した後、内外輪にショットピーニングを施し、ころにバレル加工を施したもの（本発明例）。
【００５６】
内外輪ころの各要素に対し、特に転動寿命が問題になる内輪ところに、上記の方法を適用したものとして次のものを用意した。
Ｎｏ．９：内輪ところに浸炭窒化処理し、焼入れした後、さらに浸炭窒化処理温度より低い温度で２次焼入れを施したものを用い、外輪には標準的な熱処理品を用いたもの（本発明例）。
Ｎｏ．１０：内外輪には、浸炭鋼に対し浸炭＋浸炭窒化処理し冷却した後、浸炭窒化処理温度より低い温度で２次焼入れを施したものを用い、また、ころには軸受鋼に浸炭窒化処理を施したもの（本発明例）。
【００５７】
比較例としては、表１の下欄に示す５種類のものを製作した。
Ｎｏ．１１：内外輪およびころともに、軸受鋼の標準熱処理品を用いたもの（比較例）。
Ｎｏ．１２：内外輪およびころともに、軸受鋼の浸炭窒化処理品を用いたもの（比較例）。
Ｎｏ．１３：浸炭鋼の標準浸炭品を内外輪に用い、ころは軸受鋼の標準熱処理品を用いたもの（比較例）。
Ｎｏ．１４：浸炭鋼の２次焼入れ品を用いたもの（比較例）。
Ｎｏ．１５：Ｎｏ．１１の状態に対してさらに、内外輪にショットピーニングを施し、ころにバレル加工を施したもの（比較例）。
【００５８】
これらのサンプルの材質として、結晶粒度、硬度、５００℃焼戻し硬度（耐熱性の尺度）を測定し、表１に併せて示した。
【００５９】
上記のサンプルについて以下の転動疲労試験および表面損傷強度試験の評価を行なった。
【００６０】
（１）転動疲労試験
外輪（内径１８．６４ｍｍ×外径２４ｍｍ×幅６．９ｍｍ）と、内輪（軸）（外径１４．６４ｍｍ×幅１７．３ｍｍ）と、２６本のころ（径２ｍｍ×長さ６．８ｍｍ）とを組合わせ、基本動定格荷重８．６ｋＮの３０％の荷重である荷重２．５８ｋＮで転動試験を行なった。試験装置には図７に示す転動疲労試験装置を用い、試験条件は表２に示す条件によった。本転動疲労試験は外輪回転により行なった。結果を表３に示す。
【００６１】
【表２】
2004137553.tif 000004
【００６２】
【表３】
2004137553.tif 000005
【００６３】
表３には示していないが、主に、ころまたは内輪が剥離した。Ｎｏ．９（本発明例）では一部外輪剥離も認められた。表３より、本発明例のものは比較例に比べ長寿命であり、いずれも標準品の約３倍、通常の浸炭窒化品の約１．５倍の長寿命を示した。
【００６４】
（２）ピーリング試験
ピーリング試験条件を表４に、また試験サンプルの一覧を表５に示す。
【００６５】
【表４】
2004137553.tif 000006
【００６６】
【表５】
2004137553.tif 000007
【００６７】
本発明例のＮｏ．１〜Ｎｏ．３の材質およびこれらにショットピーニングやサブゼロを施したものの計８種類（Ｎｏ．１〜Ｎｏ．８）、比較例サンプル５種類（Ｎｏ．１１〜Ｎｏ．１５）の計１３種類についてピーリング試験を行なった。直径４０ｍｍ試験片（鏡面仕上げ）をＳＵＪ２製の粗面試験片を相手に、一定条件で転動接触させ、一定時間後にサンプル（鏡面）試験片上に発生したピーリング、すなわち微小な剥離の集合体の面積率を測定した。この面積率の逆数をここではピーリング強度と定義し、標準品（比較例Ｎｏ．１１）のピーリング強度を１とした場合の比率で表わした。結果を表５に示す。
【００６８】
表５によれば、本発明例のものは比較例のものに比べ１．５倍以上のピーリング強度を示している。結晶粒の細かさと適度の残留オーステナイトが亀裂の発生、伸展に対する靭性を高めていると言える。またサブゼロ処理や加工処理を加えたもの（Ｎｏ．４〜Ｎｏ．８）はいずれも強度が向上している。高硬度や圧縮応力がピーリング亀裂の発生や伸展を抑えるためと考えられる。
【００６９】
（３）スミアリング試験
ピーリング試験片と同様の材質の試験片を用い、スミアリング発生強度を調べた。試験条件を表６に示す。
【００７０】
【表６】
2004137553.tif 000008
【００７１】
試験片も相手試験片も同一材質の組合せで試験を行なった。結果を表５に示す。ここで、評価は、スミアリングが発生したときの相手試験片の回転速度について、標準品（比較例Ｎｏ．１１）との比を表わしている。スミアリングに関しても、本発明例のものは標準品（比較例Ｎｏ．１１）に比べ１．５倍以上の発生強度（発生までの回転速度）であり、他の比較例のものよりも高めである。結晶粒の細かさと適度の残留オーステナイト、細かい炭化物の存在のバランスが大きな滑り条件での表層の塑性流動を抑え、耐焼付け性を高めているといえる。加工処理を加えたものは加工なしのものより若干強度が向上している。
【００７２】
（４）静的割れ強度
表５の材質のサンプルについて、図８に示す外輪（内径１８．６４ｍｍ×外径２４ｍｍ×幅６．９ｍｍ）単体にアムスラー試験機で荷重をかけ、割れ強度を測定した。結果を表５に示す。
【００７３】
割れ起点はリング内径部（転走面）表面である。表５より、通常、浸炭窒化処理を施すと、比較例Ｎｏ．１２のように静的割れ強度は低下するが、本発明例１〜Ｎｏ．３のものは標準熱処理品と同じかやや向上しており、割れ強度の低下は認められない。これらに加工処理を加えた本発明例Ｎｏ．４〜Ｎｏ．６のものは一律に割れ強度が向上している。Ｎｏ．７のサブゼロ処理を加えたものでは、Ｎｏ．１のサブゼロ処理なしに比べやや割れ強度が低下しているが、これに加工処理を加えたＮｏ．８では向上が認められる。
【００７４】
一方、比較例Ｎｏ．１２の強度低下は浸炭窒化処理が長時間の拡散処理のため、結晶粒の粗大化が起こることと、残留オーステナイト量が増えるために、局部的に引張り強度が弱い組織になったためと考えられる。Ｎｏ．１３も同様の理由で強度低下が生じている。
【００７５】
（５）割れ疲労強度
割れ疲労強度を調べるために、表５のサンプル外輪に、表７の条件で繰返し負荷し、割れ疲労強度を求めた。すなわち、外輪に９８Ｎから所定荷重の繰返し荷重をかけ、割れるまでの繰返し数を比較した。
【００７６】
【表７】
2004137553.tif 000009
【００７７】
ここでは、荷重条件を変えて繰り返し荷重をかけ、１０５回の繰返しに耐える荷重を求めた。結果を、割れ疲労強度比として表５に示す。比較例の標準熱処理品の強度に対する比で記載したが、いずれも本発明例のものは割れ疲労強度が大幅に改善されている。
【００７８】
割れ疲労強度に関しては、浸炭鋼をベースにした本発明例Ｎｏ．３やこれに圧縮応力を組合わせた本発明例Ｎｏ．６が好結果を示した。
【００７９】
以上の結果から、潤滑条件が悪く、またころのスキューやころ同士の干渉による短寿命が発生しやすい総ころ転がり軸受において、微細な結晶粒と適度の残留オーステナイトを含むミクロ組織にすることにより、転動寿命を著しく向上させることができることを見出した。また、この仕様は、従来の浸炭窒化処理のように割れ強度を損なうことがないので、高強度、長寿命の総ころ転がり軸受にすることができる。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８１】
【発明の効果】
本発明の総ころタイプの転がり軸受において、微細なオーステナイト粒からなる浸炭窒化層を有する部材を配置することにより、使用時の高速化と大荷重化、潤滑油の低粘度化に適用して、十分な耐久性を確保することができる。
【図面の簡単な説明】
【図１】本発明の実施の形態における総ころタイプの転がり軸受であるロッカーアーム軸受を示す図である。
【図２】図１におけるＩＩ−ＩＩ線に沿う断面図である。
【図３】本発明の実施の形態における熱処理方法を説明する図である。
【図４】本発明の実施の形態における熱処理方法の変形例を説明する図である。
【図５】軸受部品のミクロ組織、とくに旧オーステナイト粒を示す図である。（ａ）は本発明例の軸受部品であり、（ｂ）は従来の軸受部品である。
【図６】（ａ）は図５（ａ）を図解したオーステナイト粒界を示し、（ｂ）は図５（ｂ）を図解したオーステナイト粒界を示す。
【図７】転動疲労寿命試験機の概略図である。
【図８】静的割れ強度試験片を示す図である。
【符号の説明】
１　カムフォロア本体、２　ローラ軸（内輪）、３　針状ころ（転動体）、４ローラ（外輪）、５　カムフォロア軸、６　カム、７　アジャストねじ、８　ロックナット、９　突起棹、１０　ばね、１４　ローラ支持部、Ｔ１　　浸炭窒化処理（その加熱温度）、Ｔ２　　焼入処理（その加熱温度）。
【図１】
2004137553.tif 000010
【図２】
2004137553.tif 000011
【図３】
2004137553.tif 000012
【図４】
2004137553.tif 000013
【図５】
2004137553.tif 000014
【図６】
2004137553.tif 000015
【図７】
2004137553.tif 000016
【図８】
2004137553.tif 000017